(57)【要約】      （修正有）【課題】優れた耐食性を有するとともに、優れた表面接着性を有する表面改質されたＲ−Ｆｅ−Ｂ系焼結磁石の製造方法を提供する。【解決手段】酸素分圧が１×１０３Ｐａ〜１×１０５Ｐａで水蒸気分圧が１０００Ｐａ未満であり、かつ、酸素分圧と水蒸気分圧の比率（酸素分圧／水蒸気分圧）が１〜２００００（但し１を除く）の雰囲気を、処理室内の容積１ｍ３あたりの雰囲気ガスの導入を酸素流量として０．０２８ｍ３／分以上、かつ、全体流量として３ｍ３／分以下の条件で行うことで処理室内が陽圧状態になるようにして形成し、Ｒ−Ｆｅ−Ｂ系焼結磁石に対し前記処理室内で２６０℃〜４５０℃で熱処理を行う工程を含み、熱処理を行った温度からの磁石の降温を、少なくとも１００℃に至るまで６５０℃／時間以上の平均冷却速度で行う。【選択図】図１
2014063792.tif 000002
【特許請求の範囲】
【請求項１】
表面改質されたＲ−Ｆｅ−Ｂ系焼結磁石の製造方法であって、酸素分圧が１×１０３Ｐａ〜１×１０５Ｐａで水蒸気分圧が１０００Ｐａ未満であり、かつ、酸素分圧と水蒸気分圧の比率（酸素分圧／水蒸気分圧）が１〜２００００（但し１を除く）の雰囲気を、処理室内の容積１ｍ３あたりの雰囲気ガスの導入を酸素流量として０．０２８ｍ３／分以上、かつ、全体流量として３ｍ３／分以下の条件で行うことで処理室内が陽圧状態になるようにして形成し、Ｒ−Ｆｅ−Ｂ系焼結磁石に対し前記処理室内で２６０℃〜４５０℃で熱処理を行う工程を含み、熱処理を行った温度からの磁石の降温を、少なくとも１００℃に至るまで６５０℃／時間以上の平均冷却速度で行うことを特徴とする製造方法。
【請求項２】
請求項１記載の製造方法において、平均冷却速度を２０００℃／時間以下とすることを特徴とする製造方法。
【請求項３】
請求項１または２記載の製造方法によって製造されてなることを特徴とする表面改質されたＲ−Ｆｅ−Ｂ系焼結磁石であって、表面改質された部分が、磁石の内側から順に、α‐Ｆｅおよび非晶質のＲ酸化物を構成成分として含む主層、少なくともＲ、Ｆｅおよび酸素を含む非晶質層、ヘマタイトを主体とする酸化鉄を構成成分として含む最表層の少なくとも３層を有する表面改質層からなることを特徴とする磁石。
【発明の詳細な説明】
【技術分野】
【０００１】
本発明は、優れた耐食性を有するとともに、優れた表面接着性を有する表面改質されたＲ−Ｆｅ−Ｂ系焼結磁石の製造方法に関する。
【背景技術】
【０００２】
Ｒ−Ｆｅ−Ｂ系焼結磁石は、資源的に豊富で安価な材料が用いられ、かつ、高い磁気特性を有していることから今日様々な分野で使用されているが、反応性の高い希土類元素：Ｒを含むため、大気中で酸化腐食されやすいという特質を有する。従って、Ｒ−Ｆｅ−Ｂ系焼結磁石は、通常、その表面に金属被膜や樹脂被膜などの耐食性被膜を形成して実用に供される。
近年、Ｒ−Ｆｅ−Ｂ系焼結磁石に対して耐食性を付与する方法として、酸化性雰囲気下での熱処理（酸化熱処理）を磁石に対して行うことによって磁石の表面を改質する方法が注目されている。例えば、特許文献１や特許文献２には、酸素を利用して酸化性雰囲気を形成して熱処理する方法が記載され、特許文献３〜特許文献７には、水蒸気を単独で利用して、或いは、水蒸気に酸素を組み合わせて酸化性雰囲気を形成して熱処理する方法が記載されている。しかしながら、これらの方法で磁石に対して表面改質を行っても、温度や湿度の管理がされていない輸送環境や保管環境などのような、温度や湿度が変動することで磁石の表面に微細な結露を繰り返し生じさせてしまう環境では必ずしも十分な耐食性が得られないこと、特許文献３〜特許文献７においては、水蒸気分圧は１０ｈＰａ（１０００Ｐａ）以上が好適とされているが、このような水蒸気分圧が高い雰囲気下で熱処理を行うと、磁石の表面で起こる酸化反応によって水素が副産物として大量に生成し、磁石が生成した水素を吸蔵して脆化することで磁気特性が低下してしまうことが本発明者らの検討によって明らかになった。そこで本発明者らは、Ｒ−Ｆｅ−Ｂ系焼結磁石に対するより優れた表面改質方法として、酸素分圧と、特許文献３〜特許文献７において不適とされている１０ｈＰａ未満の水蒸気分圧を適切に制御した酸化性雰囲気下での熱処理方法、具体的には、酸素分圧が１×１０２Ｐａ〜１×１０５Ｐａで水蒸気分圧が０．１Ｐａ〜１０００Ｐａ（但し１０００Ｐａを除く）の雰囲気下、２００℃〜６００℃で熱処理を行う方法を特許文献８において提案した。
【先行技術文献】
【特許文献】
【０００３】
【特許文献１】特許第２８４４２６９号公報
【特許文献２】特開２００２−５７０５２号公報
【特許文献３】特開２００６−１５６８５３号公報
【特許文献４】特開２００６−２１０８６４号公報
【特許文献５】特開２００７−１０３５２３号公報
【特許文献６】特開２００７−２０７９３６号公報
【特許文献７】特開２００８−２４４１２６号公報
【特許文献８】国際公開第２００９／０４１６３９号
【発明の概要】
【発明が解決しようとする課題】
【０００４】
ところで、Ｒ−Ｆｅ−Ｂ系焼結磁石がＳＰＭモータなどのモータに使用される場合、Ｒ−Ｆｅ−Ｂ系焼結磁石はロータなどの部材に接着剤で接着される。特にＳＰＭモータにおいては、磁石はロータの外周に接着され、樹脂埋めされることも少ないため、Ｒ−Ｆｅ−Ｂ系焼結磁石の表面には良好な接着性が求められる。しかしながら、本発明者らが特許文献８において提案したＲ−Ｆｅ−Ｂ系焼結磁石に対する表面改質方法によれば、期待通りの耐食性向上効果が得られる一方で、磁石表面の接着性が表面改質前に比べてわずかではあるが劣化することがわかった。そこで本発明は、優れた耐食性を有するとともに、優れた表面接着性を有する、表面改質されたＲ−Ｆｅ−Ｂ系焼結磁石の製造方法を提供することを目的とする。
【課題を解決するための手段】
【０００５】
発明者らが、特許文献８の表面改質方法によって表面改質された磁石に対する接着強度試験において、接着強度が低かった磁石の表面を調査したところ、多くが接着剤の凝集破壊であったが、一部磁石素材自体の破壊が観察された。このことから、接着性劣化の原因のひとつに、表面改質のための熱処理によって表面改質層が比較的脆くなっていることがあるのではないかと考え、この現象の解消を図るべくさらに検討を重ねた結果、陽圧環境下で熱処理を行い、さらにその後の磁石の降温を急速に行うことが、この現象の解消に有効であることを見出した。
【０００６】
上記の知見に基づいて完成された本発明の表面改質されたＲ−Ｆｅ−Ｂ系焼結磁石の製造方法は、請求項１記載の通り、酸素分圧が１×１０３Ｐａ〜１×１０５Ｐａで水蒸気分圧が１０００Ｐａ未満であり、かつ、酸素分圧と水蒸気分圧の比率（酸素分圧／水蒸気分圧）が１〜２００００（但し１を除く）の雰囲気を、処理室内の容積１ｍ３あたりの雰囲気ガスの導入を酸素流量として０．０２８ｍ３／分以上、かつ、全体流量として３ｍ３／分以下の条件で行うことで処理室内が陽圧状態になるようにして形成し、Ｒ−Ｆｅ−Ｂ系焼結磁石に対し前記処理室内で２６０℃〜４５０℃で熱処理を行う工程を含み、熱処理を行った温度からの磁石の降温を、少なくとも１００℃に至るまで６５０℃／時間以上の平均冷却速度で行うことを特徴とする。
また、請求項２記載の製造方法は、請求項１記載の製造方法において、平均冷却速度を２０００℃／時間以下とすることを特徴とする。
また、本発明の表面改質されたＲ−Ｆｅ−Ｂ系焼結磁石は、請求項３記載の通り、請求項１または２記載の製造方法によって製造されてなる表面改質されたＲ−Ｆｅ−Ｂ系焼結磁石であって、表面改質された部分が、磁石の内側から順に、α‐Ｆｅおよび非晶質のＲ酸化物を構成成分として含む主層、少なくともＲ、Ｆｅおよび酸素を含む非晶質層、ヘマタイトを主体とする酸化鉄を構成成分として含む最表層の少なくとも３層を有する表面改質層からなることを特徴とする。
【発明の効果】
【０００７】
本発明によれば、優れた耐食性を有するとともに、優れた表面接着性を有する表面改質されたＲ−Ｆｅ−Ｂ系焼結磁石の製造方法を提供することができる。
【図面の簡単な説明】
【０００８】
【図１】本発明の表面改質されたＲ−Ｆｅ−Ｂ系焼結磁石の製造方法に好適に採用することができる連続処理炉の一例の概略図（側面図）である。
【図２】本発明の実施例における表面改質されたＲ−Ｆｅ−Ｂ系焼結磁石の表面改質層のＸ線光電子分析結果を示すチャートである。
【図３】本発明の実施例における表面改質されたＲ−Ｆｅ−Ｂ系焼結磁石の表面改質層の透過型電子顕微鏡による低倍明視野像の写真である。
【図４】本発明の実施例における表面改質されたＲ−Ｆｅ−Ｂ系焼結磁石の表面改質層の透過型電子顕微鏡による高分解能格子像の写真である。
【図５】本発明の実施例における表面改質されたＲ−Ｆｅ−Ｂ系焼結磁石の表面改質層の透過型電子顕微鏡による電子線回折パターンの写真である。
【図６】本発明の実施例において接着強度を測定する方法を説明する図である。
【発明を実施するための形態】
【０００９】
本発明の表面改質されたＲ−Ｆｅ−Ｂ系焼結磁石の製造方法は、酸素分圧が１×１０３Ｐａ〜１×１０５Ｐａで水蒸気分圧が１０００Ｐａ未満であり、かつ、酸素分圧と水蒸気分圧の比率（酸素分圧／水蒸気分圧）が１〜２００００（但し１を除く）の雰囲気を、処理室内の容積１ｍ３あたりの雰囲気ガスの導入を酸素流量として０．０２８ｍ３／分以上、かつ、全体流量として３ｍ３／分以下の条件で行うことで処理室内が陽圧状態になるようにして形成し、Ｒ−Ｆｅ−Ｂ系焼結磁石に対し前記処理室内で２６０℃〜４５０℃で熱処理を行う工程を含み、熱処理を行った温度からの磁石の降温を、少なくとも１００℃に至るまで６５０℃／時間以上の平均冷却速度で行うことを特徴とするものである。所定の酸化性雰囲気を処理室内が陽圧状態となるように所定の条件で雰囲気ガスを導入することで形成し、かつ、熱処理後の冷却速度を適正に制御することで、磁石表面の接着性の劣化を引き起こすことなく、Ｒ−Ｆｅ−Ｂ系焼結磁石に対して所望する表面改質を行うことができる。
【００１０】
上記のようにして表面改質を行ったＲ−Ｆｅ−Ｂ系焼結磁石の表面改質層は、磁石の内側から順に、α‐Ｆｅおよび非晶質のＲ酸化物を構成成分として含む主層、少なくともＲ、Ｆｅ、および酸素を含む非晶質層、ヘマタイト（α−Ｆｅ２Ｏ３）を主体とする酸化鉄を構成成分として含む最表層の少なくとも３層を有している。表面改質層のうち、主層の厚みは例えば０．４μｍ〜９．９μｍであり、非晶質層の厚みは例えば１００ｎｍ以下であり、最表層の厚みは例えば１０ｎｍ〜３００ｎｍであって（表面改質層全体の厚みは例えば０．５μｍ〜１０μｍ）、主層の厚みが表面改質層全体のおよそ８０％〜９９％であることから、このα‐Ｆｅおよび非晶質のＲ酸化物を構成成分として含む主層の構造が、本発明のＲ−Ｆｅ−Ｂ系焼結磁石の優れた接着性に寄与していると考えられる。なお、特許文献７や特許文献８にも表面改質層の具体的な構造が記載されている。特許文献７の表面改質層は、少なくともＲ、Ｆｅ及び酸素を含む第１の層と、少なくともＲおよび酸素を含む非晶質の第２の層と、少なくともＦｅ及び酸素を含む第３の層を有しており、より具体的には、第１の層はＲの酸化物及びＦｅの酸化物を含み、その実施例で第１の層は全体が結晶質であることが確認されており、第１の層、すなわち、主層の構造が本発明の表面改質層と異なる。また、特許文献８の表面改質層は、Ｒ、Ｆｅ、Ｂおよび酸素を含む主層、少なくともＲ、Ｆｅ、および酸素を含む非晶質層、ヘマタイト（α−Ｆｅ２Ｏ３）を主体とする酸化鉄を構成成分として含む最表層の少なくとも３層を有していると記載されているが、主層の具体的な構造は記載されていない。
【００１１】
熱処理を行う工程における酸素分圧を１×１０３Ｐａ〜１×１０５Ｐａと規定するのは、酸素分圧が１×１０３Ｐａよりも小さいと、雰囲気中の酸素量が少なすぎることで、磁石の表面改質に時間がかかりすぎたり、磁石を保持部材上に配置して熱処理を行う場合、磁石のその保持部材と接する部分の表面改質が十分に行われないことにより、当該部分に十分な耐食性や安定性が付与されなかったり、当該部分に保持部材との接点跡が残ってしまったりする恐れがあるからである。一方、酸素分圧を１×１０５Ｐａより大きくしても、酸素分圧を大きくすることによる磁石の表面改質効果の向上はさほど認められず、コストアップを招来するだけになってしまう恐れがある。磁石の表面に対して所望する改質をより効果的かつ低コストに行うためには、酸素分圧は１×１０３Ｐａ〜５×１０４Ｐａが望ましく、１×１０４Ｐａ〜３×１０４Ｐａがより望ましい。
【００１２】
水蒸気分圧を１０００Ｐａ未満と規定するのは、水蒸気分圧が１０００Ｐａ以上であると、雰囲気中の水蒸気量が多すぎることで、磁石の表面を優れた耐食性を発揮する安定なものに改質することができなかったり、磁石の表面で起こる酸化反応によって水素が副産物として大量に生成し、磁石が生成した水素を吸蔵して磁石の表面部分が脆化し、接着性が悪化する恐れがあるからである。磁石の表面に対して所望する改質をより効果的かつ低コストに行うためには、水蒸気分圧は７００Ｐａ以下が望ましく、４５Ｐａ以下がより望ましい。なお、水蒸気分圧の下限は特段制限されるものではないが、通常、１Ｐａが望ましい。
【００１３】
酸素分圧と水蒸気分圧の比率を１〜２００００（但し１を除く）と規定するのは、当該比率が１以下であると、雰囲気中の酸素量に対する水蒸気量が多すぎることで、磁石の表面を優れた耐食性を発揮する安定なものに改質することができない恐れがあるからである。一方、当該比率が２００００よりも大きい雰囲気は特殊環境といえ、実用的でないからである。磁石の表面に対して所望する改質をより効果的かつ低コストに行うためには、当該比率は１０〜１００００が望ましく、３００〜５０００がより望ましく、４５０〜４０００がさらに望ましい。
【００１４】
処理室内の雰囲気は、雰囲気ガスとして、酸素や水蒸気を所定の分圧となるように個別に導入することによって形成してもよいし、これらが所定の分圧で含まれる露点を有する大気を導入することによって形成してもよいが、いずれの場合であっても、本発明においては、処理室内の雰囲気は、処理室内の容積１ｍ３あたりの雰囲気ガスの導入を酸素流量として０．０２８ｍ３／分以上、かつ、全体流量として３ｍ３／分以下の条件で行うことで処理室内が陽圧状態になるようにして形成する（雰囲気ガスとして酸素や水蒸気が所定の分圧で含まれる露点を有する大気を用いる場合には大気流量を全体流量として制御すれば酸素流量は自ずと制御される）。処理室内が陽圧であることは、別途処理室内に前記全体同じ流量の不活性ガスを導入して酸素濃度がゼロまたは測定下限値以下である、すなわち、外気が処理室内に侵入していないことによって確認できる。このようにして処理室内の雰囲気形成を行うことで、磁石の表面に接着性に優れた表面改質層を形成することができる。処理室内に導入する酸素流量が少なすぎると所望の接着性向上効果が得られない。磁石の表面改質に時間がかかりすぎてα‐Ｆｅおよび非晶質のＲ酸化物を構成成分として含む主層の構造を得ることができず、主層全体が比較的脆い酸化物となってしまうことや、結果的に取り込まれる酸素の割合が多くなることで、内部応力が高まって脆くなってしまうことが原因であると考えられる。一方、全体流量が多すぎると処理室内の温度分布にばらつきが生じてしまうことで処理室内の全ての磁石に均一な表面改質を行うことができない恐れがある。なお、処理室内には、窒素ガスやアルゴンガスなどの不活性ガスを共存させてもよい。
【００１５】
熱処理の温度を２６０℃〜４５０℃と規定するのは、２６０℃よりも低いと、磁石の表面に対して所望する改質を行い難くなる恐れがある一方、熱処理温度が４５０℃よりも高いと、磁石の磁気特性に悪影響を及ぼす恐れがあるからである。熱処理の温度は２８０℃〜４３０℃が望ましく、３００℃〜４２０℃がより望ましい。熱処理の時間は１分間〜３時間が望ましく、１５分間〜２．５時間がより望ましい。時間が短すぎると、磁石の表面に対して所望する改質を行い難くなる恐れがある一方、時間が長すぎると、磁石の磁気特性に悪影響を及ぼす恐れがある。
【００１６】
なお、磁石を常温から熱処理を行う温度まで昇温する工程は、酸素分圧が１×１０３Ｐａ〜１×１０５Ｐａで水蒸気分圧が１Ｐａ〜１００Ｐａの雰囲気下で行うことが望ましい。このような雰囲気下で昇温することにより、磁石の表面に少なからず自然吸着している水分を早期に脱離させることで、磁石の表面に存在する水分が昇温の際に磁石に対して悪影響を与えることを極力回避することができる。平均昇温速度は、例えば１００℃／時間〜２０００℃／時間とすればよい。なお、本発明において「常温」とは、表面改質が行われるＲ−Ｆｅ−Ｂ系焼結磁石が昇温を開始する時点で置かれている環境の温度（例えば室温）を指し、例示的には、日本工業規格のＪＩＳ  Ｚ  ８７０３において５℃〜３５℃と規定されている温度を意味する。
【００１７】
熱処理を行った後の磁石を降温する工程（以下、降温工程）は、熱処理温度から少なくとも１００℃に至るまで６５０℃／時間以上の平均冷却速度で行う。本発明者らの検討によれば、上述した条件での熱処理を行うことで表面改質されたＲ−Ｆｅ−Ｂ系焼結磁石の接着性向上効果は、熱処理後の降温工程における冷却速度にも依存するようであり、冷却速度が遅いと所望の接着性向上効果が得られない。これは、冷却に時間がかかることにより、上述した条件での熱処理で形成されたα‐Ｆｅおよび非晶質のＲ酸化物を構成成分として含む主層の構造が維持できず、表面改質に時間がかかりすぎた場合と同様、全体が比較的脆い酸化物となってしまうためではないかと推定している。平均冷却速度の上限は特段制限されるものではないが、簡易な方法で低コストに降温を行うためには、２０００℃／時間とすることが望ましい。磁石の温度が１００℃に達した後のさらなる降温の際は、上記の平均冷却速度を維持してもよいし、維持しなくてもよい。なお、降温工程は、昇温工程において採用する雰囲気と同じ雰囲気を採用して行うことが、工程中に磁石の表面が結露することで磁石が腐食して磁気特性が低下するといった現象を防ぐことができる点において望ましい。
【００１８】
熱処理を行った後の磁石を上記の平均冷却速度で降温するための具体的手段は特段限定されるものではない。例えば、昇温工程、熱処理工程、降温工程を、内部に雰囲気ガスを流通させることでその雰囲気の制御が可能なＳＵＳ，Ｔｉ，Ｍｏ，Ｎｂなどの材質からなる耐熱性容器に磁石を収容し、磁石を収容した耐熱性容器をバッチ式の熱処理炉の処理室に収容して耐熱性容器の内部の雰囲気を制御しながら行う場合、磁石の降温工程で用いる雰囲気ガスの流量を増加したり温度を下げたりすることにより、所望する平均冷却速度で磁石を降温することができる。所望する平均冷却速度での磁石の降温は、磁石を収容した耐熱性容器を収容した処理室内を大気開放する方法、耐熱性容器に収容する磁石の個数を減らす方法、磁石を収容した耐熱性容器を熱処理炉から取り出して別途に冷却する方法などによっても行うことができる。
【００１９】
また、昇温工程、熱処理工程、降温工程を、磁石が収容された処理室内の環境を順次それぞれの工程を行うための環境に変化させることができるバッチ式の熱処理炉を用いて行う場合、磁石の降温工程に用いる雰囲気ガスの流量を増加したりその温度を下げたりすることにより、所望する平均冷却速度で磁石を降温することができる。
【００２０】
また、昇温工程、熱処理工程、降温工程を、内部がそれぞれの工程を行うための環境に制御された領域に分割され、各領域に磁石を順次移動させることができる連続処理炉（例えば図１に示すようなもの）を用いて行う場合、所望する平均冷却速度での磁石の降温は、降温領域における磁石の降温環境を適切に制御することによって行うことができる。例えば図１に示す連続処理炉においては、ベルトコンベアなどの移動手段によって磁石を図の左から右に移動させながら各処理を施す。矢印は図略の給気手段と排気手段によって形成される各領域における雰囲気ガスの流れである。昇温領域の入口および降温領域の出口は、例えばエアカーテンで区画され、昇温領域と熱処理領域の境界および熱処理領域と降温領域の境界は、例えば矢印の雰囲気ガスの流れにより区画される（これらの区画は機械的にシャッターで行われてもよい）。このような連続処理炉を用いれば、大量の磁石に対して安定した品質の表面改質を連続的に行うことができ、所望する平均冷却速度での磁石の降温は、降温領域において用いる雰囲気ガスの流量を増加して温度を下げたりする方法や、移動手段の移動速度を調整する方法によって行うことができる。
【００２１】
上記の工程によってＲ−Ｆｅ−Ｂ系焼結磁石の表面に形成される改質層は、厚みが１μｍ以下（ナノメートルオーダー）の非常に薄いものであっても十分な耐食性を発揮する。
【００２２】
本発明が適用されるＲ−Ｆｅ−Ｂ系焼結磁石としては、例えば、下記の製造方法によって製造されたものが挙げられる。
２５質量％〜４０質量％の希土類元素Ｒと、０．６質量％〜１．６質量％のＢ（硼素）と、残部Ｆｅおよび不可避不純物とを包含する合金を用意する。ここで、Ｒは重希土類元素ＲＨを含んでいてもよい。また、Ｂの一部はＣ（炭素）によって置換されていてもよいし、Ｆｅの一部（５０質量％以下）は、他の遷移金属元素（例えば、ＣｏまたはＮｉ）によって置換されていてもよい。この合金は、種々の目的により、Ａｌ、Ｓｉ、Ｔｉ、Ｖ、Ｃｒ、Ｍｎ、Ｎｉ、Ｃｕ、Ｚｎ、Ｇａ、Ｚｒ、Ｎｂ、Ｍｏ、Ａｇ、Ｉｎ、Ｓｎ、Ｈｆ、Ｔａ、Ｗ、Ｐｂ、およびＢｉからなる群から選択された少なくとも１種の添加元素Ｍを０．０１質量％〜１．０質量％程度含有していてもよい。
上記の合金は、原料合金の溶湯を例えばストリップキャスト法によって急冷して好適に作製され得る。以下、ストリップキャスト法による急冷凝固合金鋳片の作製を説明する。
まず、上記組成を有する原料合金をアルゴン雰囲気中において高周波溶解によって溶解し、原料合金の溶湯を形成する。次に、この溶湯を１３５０℃程度に保持した後、単ロール法によって急冷し、例えば厚さ約０．３ｍｍのフレーク状合金鋳片を得る。こうして作製した合金鋳片を、次の水素粉砕処理前に例えば１ｍｍ〜１０ｍｍのフレーク状に粉砕する。なお、ストリップキャスト法による合金鋳片の製造方法は、例えば、米国特許第５、３８３、９７８号明細書に開示されている。
［粗粉砕工程］
上記のフレーク状に粗く粉砕された合金鋳片を水素炉の内部へ収容する。次に、水素炉の内部で水素脆化処理（以下、「水素粉砕処理」や単に「水素処理」と称する場合がある）工程を行う。水素粉砕処理後の粗粉砕粉を水素炉から取り出す際、粗粉砕粉が大気と接触しないように、不活性雰囲気下で取り出し動作を実行することが好ましい。そうすれば、粗粉砕粉が酸化・発熱することが防止され、磁石の磁気特性の低下が抑制できるからである。
水素粉砕処理によって、希土類合金は０．１ｍｍ〜数ｍｍ程度の大きさに粉砕され、その平均粒径は５００μｍ以下となる。水素粉砕処理後、脆化した原料合金をより細かく解砕することが好ましい。
［微粉砕工程］
次に、粗粉砕粉に対してジェットミル粉砕装置を用いて不活性ガス雰囲気下で微粉砕を実行する。本実施形態で使用するジェットミル粉砕装置にはサイクロン分級機が接続されている。ジェットミル粉砕装置は、粗粉砕工程で粗く粉砕された希土類合金（粗粉砕粉）の供給を受け、粉砕機内で粉砕する。粉砕機内で粉砕された粉末はサイクロン分級機を経て回収タンクに集められる。こうして、０．１μｍ〜２０μｍ程度の微粉末を得ることができる。このような微粉砕に用いる粉砕装置は、ジェットミルに限定されず、アトライタやボールミルであってもよい。粉砕に際して、ステアリン酸亜鉛などの潤滑剤を粉砕助剤として用いてもよい。
［プレス成形］
本実施形態では、上記方法で作製された微粉末に対し、例えばロッキングミキサー内で潤滑剤を例えば０．３質量％添加・混合し、潤滑剤で微粉砕粉末粒子の表面を被覆する。次に、上述の方法で作製した微粉砕粉末を公知のプレス装置を用いて配向磁界中で成形する。印加する磁界の強度は、例えば１．０Ｔ〜１．７Ｔである。また、成形圧力は、成形体のグリーン密度が例えば４ｇ／ｃｍ３〜４．５ｇ／ｃｍ３程度になるように設定される。
［焼結工程］
上記の粉末成形体に対して、例えば、１０００℃〜１２００℃の範囲内の温度で１０分間〜２４０分間行う。６５０℃〜１０００℃の範囲内の温度で１０分間〜２４０分間保持する工程と、その後、上記の保持温度よりも高い温度（例えば、１０００℃〜１２００℃）で焼結を更に進める工程とを順次行ってもよい。焼結時、特に温度が６５０℃〜１０００℃の範囲内にあるとき、粒界相中のＲリッチ相が融け始め、液相が形成される。その後、焼結が進行し、焼結体が形成される。焼結工程の後、時効処理（４００℃〜７００℃）や寸法調整のための研削を行ってもよい。
【００２３】
本発明の製造方法によって製造される表面改質されたＲ−Ｆｅ−Ｂ系焼結磁石は、優れた耐食性が酸化熱処理によって付与されているとともに、優れた表面接着性を有しているので、例えば、自動車用ＥＰＳモータなどのＳＰＭモータとして使用されたり、ハイブリッド自動車や電気自動車の駆動モータとして使用されたり、空調機のコンプレッサーなどに組み込まれたりするＩＰＭモータでの使用に適したものである。なお、本発明の製造方法によって製造される表面改質されたＲ−Ｆｅ−Ｂ系焼結磁石を用いてＳＰＭモータを製造する場合、ロータ外周に磁石を接着剤で張り付け工程を経て行えばよい。もちろん、接着後に金属ワイヤー等を巻きつけることで補強してもよい。ＩＰＭモータを製造する場合、ロータの内部に磁石を埋め込む工程を経て行えばよい。
【実施例】
【００２４】
以下、本発明を実施例によってさらに詳細に説明するが、本発明はこれに限定して解釈されるものではない。
【００２５】
（磁石体試験片１の製造）
Ｎｄ：１９．０、Ｐｒ：５．５、Ｄｙ：８．２、Ｂ：０．９７、Ｃｏ：０．９、Ｃｕ：０．１、Ａｌ：０．２、Ｇａ：０．０９、残部：Ｆｅ（単位はｍａｓｓ％）の組成を有する厚さ０．２ｍｍ〜０．３ｍｍの合金鋳片をストリップキャスト法により作製した。
次に、この合金鋳片を容器に充填し、水素処理装置内に収容した。そして、水素処理装置内を圧力５００ｋＰａの水素ガスで満たすことにより、室温で合金鋳片に水素吸蔵させた後、放出させた。このような水素処理を行うことにより、合金鋳片を脆化し、大きさ約０．１５ｍｍ〜０．２ｍｍの粗粉砕粉末を作製した。
上記の水素処理により作製した粗粉砕粉末に対し粉砕助剤として０．０４ｍａｓｓ％のステアリン酸亜鉛を添加し混合した後、ジェットミル装置による粉砕工程を行うことにより、粉末粒径が約３μｍの微粉末を作製した。
こうして作製した微粉末をプレス装置により成形し、粉末成形体を作製した。具体的には、印加磁界中で粉末粒子を磁界配向した状態で圧縮し、プレス成形を行った。その後、成形体をプレス装置から抜き出し、真空炉により１０５０℃で４時間の焼結工程を行い、焼結体ブロックを得た。
得られた焼結体ブロックを真空中にて４９０℃で２．５時間の時効処理を行った後、その表面に対し研削加工を行って寸法調整し、厚さ４ｍｍ×縦１５ｍｍ×横１８ｍｍの焼結磁石（以下「磁石体試験片１」と称する）を得た。
（磁石体試験片２の製造）
Ｎｄ：１６．２、Ｐｒ：４．５、Ｄｙ：９．１、Ｂ：０．９３、Ｃｏ：２．０、Ｃｕ：０．１、Ａｌ：０．１５、Ｇａ：０．０７、残部：Ｆｅ（単位は質量％）の組成を有する厚さ０．２ｍｍ〜０．３ｍｍの合金鋳片をストリップキャスト法により作製し、磁石体試験片１の製造と同様にして焼結体ブロックを得た。得られた焼結体ブロックから磁石体試験片１の製造と同様にして厚さ４ｍｍ×縦１５ｍｍ×横１８ｍｍのＲ−Ｆｅ−Ｂ系焼結磁石（以下「磁石体試験片２」と称する）を得た。
【００２６】
（実施例１）
磁石体試験片１を超音波水洗した後、図１に示した構成を有する連続処理炉を用いて表面改質を行った。なお、焼結磁石の温度の測定は、熱電対を装着した温度測定用磁石の温度をモニタリングすることにより行った。
（１）昇温工程
常温（２５℃。以下同じ）から熱処理を行う温度（４００℃）までの昇温を、露点−４０℃の大気（酸素分圧２００００Ｐａ，水蒸気分圧１９Ｐａ，酸素分圧／水蒸気分圧＝１０５２）の雰囲気下、５００℃／時間の平均昇温速度で行った。
（２）熱処理工程
露点０℃の大気（酸素分圧２００００Ｐａ，水蒸気分圧６００Ｐａ，酸素分圧／水蒸気分圧＝３３．３）の雰囲気下、４００℃で２０分間行った。熱処理領域（本発明における処理室に相当：容積０．６４ｍ３）内の雰囲気形成は、０．１２０ｍ３／分の流量で露点０℃の大気を熱処理領域内に導入することで熱処理領域内が陽圧状態になるようにして行った（容積１ｍ３あたりの酸素流量は０．０３７ｍ３／分で全体流量は０．１８８ｍ３／分。酸素流量は全体流量である大気流量の１／５として換算。大気流量は面積式流量計で制御。熱処理は雰囲気ガス導入開始から３０分以上経過後開始。以下同じ）。陽圧状態の確認は、別途熱処理領域内に上記全体流量と同じ流量の不活性ガスを導入し、導入開始から３０分後、酸素濃度が測定下限値以下であることを確認することによって、それぞれ処理室内が陽圧であることを確認した。
（３）降温工程
昇温工程において採用した雰囲気と同じ雰囲気下、４００℃から１００℃までの降温を６９０℃／時間の平均冷却速度で行った。なお、平均冷却速度の調整は、降温に用いる雰囲気ガスの流量を調整することにより行った。
以上の方法で焼結磁石の表面に形成された改質層の厚みは１．５μｍであった。なお、改質層の厚みは、表面改質された焼結磁石を樹脂埋め研磨後、イオンビーム断面加工装置（ＳＭ０９０１０：日本電子社製）を用いて試料作製し、電界放出型走査電子顕微鏡（Ｓ−４３００：日立ハイテクノロジー社製）を用いて断面観察を行うことによって測定した
（以下同じ）。
【００２７】
以上の方法で表面改質された焼結磁石について、その表面付近の断面観察を透過型電子顕微鏡（ＴＥＭ：ＨＦ２１００：日立ハイテクノロジー社製）エネルギー分散型Ｘ線分析装置（ＥＤＸ：ＮＯＲＡＮ社製）および走査型電子顕微鏡（ＦＥ−ＳＥＭ：Ｓ−４３００：日立ハイテクノロジー社製）を用いて行った結果、磁石表面から順に、厚みが約１．４μｍの主層、厚みが約５０ｎｍのＲとＦｅと酸素を含む非晶質層（Ｆｅ−Ｒ酸化物および／またはＦｅ酸化物とＲ酸化物を含む非晶質層）、厚みが約１５０ｎｍの実質的にＲを含まないＦｅ酸化物層の３層構造を有することがわかった。また、磁石表面付近をＸ線光電子分析装置（ＥＳＣＡ‐８５０Ｍ：ＳＨＩＭＡＤＺＵ社製）を用いて分析した結果を図２に示す。主層中のＦｅは金属状態であり、Ｒは酸化物であることがわかった。
【００２８】
主層の断面観察を透過型電子顕微鏡（ＪＥＭ−３０１０：日本電子社製）を用いて行った結果を図３〜５に示す。図３は表面改質層全体の低倍明視野像、図４は図３における主層の矢印先端付近の高分解能格子像、また、図５は図３における主層の矢印先端付近φ１００ｎｍ領域から得た電子線回折パターンである。図３の低倍明視野像から縞状に見えるＮｄ２Ｆｅ１４Ｂ型結晶相の上層に柱状の主層が生成していることがわかる。なお、図３の低倍明視野像では厚みが約５０ｎｍのＲとＦｅと酸素を含む非晶質層は薄すぎて判別できない。また、中央部の白い部分は試料作成時にできた孔である。図３の主層における、矢印先端付近の高分解能観察結果が図４である。母材マトリックスの格子内に２〜５ｎｍ程度の非晶質相が分散していることがわかる（格子が崩れていることから非晶質であると判断でき、例えば図４の○囲み部分が非晶質相である）。また、図５の電子線回折パターンは母材マトリックスから得られており、回折パターンがα―Ｆｅに帰属出来る事から、母材マトリックスはα―Ｆｅである事が分かる。母材マトリックスの格子内に微細分散している非晶質相は微小な為、回折パターンのスポットとしては非常にわかりにくいが、Ｘ線光電子分析、及びエネルギー分散型Ｘ線分析結果を合わせて判断すると、前記非晶質相はＲ酸化物であると考えられる。すなわち、主層はα‐Ｆｅおよび非晶質のＲ酸化物を構成成分として含み、具体的には、α‐Ｆｅ内に非晶質のＲ酸化物が分散して存在している構造を有していることがわかった。
【００２９】
また、最表層付近をＸ線回折分析装置（ＲＩＮＴ２４００：Ｒｉｇａｋｕ社製）を用いて調べた結果、厚みが約１５０ｎｍの実質的にＲを含まないＦｅ酸化物層はヘマタイト（α−Ｆｅ２Ｏ３）を主体とする層であることがわかった。
【００３０】
（実施例２）
熱処理工程を露点−４０℃の大気（酸素分圧２００００Ｐａ，水蒸気分圧１９Ｐａ，酸素分圧／水蒸気分圧＝１０５２）の雰囲気下で行ったこと以外は実施例１と同じ方法で焼結磁石の表面改質を行った。（陽圧状態の確認についても実施例１と同じ。）その結果、焼結磁石の表面に形成された改質層の厚みは１．３μｍであった。
【００３１】
（実施例３）
処理室内の容積が０．００３４ｍ３のバッチ式の熱処理炉を用い、処理室内の雰囲気形成を０．００４１ｍ３／分の流量で露点０℃の大気を処理室内に導入することで、処理室内が陽圧状態になるようにして行ったことと（容積１ｍ３あたりの酸素流量は０．２３８ｍ３／分で全体流量は１．２０９ｍ３／分。）、熱処理を雰囲気ガス導入開始から５分以上経過後開始したことと、１００℃までの降温を平均冷却速度７００℃／時間で行ったこと以外は実施例１と同じ方法で焼結磁石の表面改質を行った。陽圧状態の確認は、別途熱処理領域内に上記全体流量と同じ流量の不活性ガスを導入し、導入開始から５分後、酸素濃度が測定下限値以下であることを確認することによって、処理室内が陽圧であることを確認した。その結果、焼結磁石の表面に形成された改質層の厚みは１．４μｍであった。
【００３２】
（実施例４）
処理室内の雰囲気形成を露点−４０℃の大気を処理室内に導入することで行ったこと以外は実施例３と同じ方法で焼結磁石の表面改質を行った。（陽圧状態の確認についても実施例３と同じ。）その結果、焼結磁石の表面に形成された改質層の厚みは１．４μｍであった。
【００３３】
（実施例５）
処理室内の雰囲気形成を０．００３０ｍ３／分の流量で露点−４０℃の大気を処理室内に導入することで行ったこと以外は（容積１ｍ３あたりの酸素流量は０．１７６ｍ３／分で全体流量は０．８９４ｍ３／分。）実施例３と同じ方法で焼結磁石の表面改質を行った。（陽圧状態の確認についても実施例３と同じ。）その結果、焼結磁石の表面に形成された改質層の厚みは１．３μｍであった。
【００３４】
（実施例６）
処理室内の雰囲気形成を０．０１０１ｍ３／分の流量で露点−４０℃の大気を処理室内に導入することで行ったこと以外は（容積１ｍ３あたりの酸素流量は０．５８８ｍ３／分で全体流量は２．９８８ｍ３／分。）実施例３と同じ方法で焼結磁石の表面改質を行った。（陽圧状態の確認についても実施例３と同じ。）その結果、焼結磁石の表面に形成された改質層の厚みは１．５μｍであった。
【００３５】
（実施例７）
処理室内の雰囲気形成を露点−４０℃の大気を処理室内に導入することで行ったことと、熱処理工程を３４０℃で６０分間行ったこと以外は実施例３と同じ方法で焼結磁石の表面改質を行った。（陽圧状態の確認についても実施例３と同じ。）その結果、焼結磁石の表面に形成された改質層の厚みは１．１μｍであった。
【００３６】
（実施例８）
処理室内の雰囲気形成を露点−４０℃の大気を処理室内に導入することで行ったことと、熱処理工程を３００℃で１２０分間行ったこと以外は実施例３と同じ方法で焼結磁石の表面改質を行った。（陽圧状態の確認についても実施例３と同じ。）その結果、焼結磁石の表面に形成された改質層の厚みは１．２μｍであった。
【００３７】
（実施例９）
磁石体試験片２を用いたこと、処理室内の雰囲気形成を露点−４０℃の大気を処理室内に導入することで行ったこと、熱処理工程を４２０℃で２０分間行ったこと、１００℃までの降温を平均冷却速度９００℃／時間で行ったこと以外は実施例３と同じ方法で焼結磁石の表面改質を行った。（陽圧状態の確認についても実施例３と同じ。）その結果、焼結磁石の表面に形成された改質層の厚みは１．６μｍであった。
【００３８】
（実施例１０）
磁石体試験片２を用いたこと、処理室内の雰囲気形成を露点−４０℃の大気を処理室内に導入することで行ったこと、熱処理工程を４２０℃で２０分間行ったこと、１００℃までの降温を平均冷却速度６５０℃／時間で行ったこと以外は実施例３と同じ方法で焼結磁石の表面改質を行った。（陽圧状態の確認についても実施例３と同じ。）その結果、焼結磁石の表面に形成された改質層の厚みは１．８μｍであった。
【００３９】
（実施例１１）
処理室内の雰囲気形成を露点−４０℃の大気を処理室内に導入することで行ったことと、１００℃までの降温を平均冷却速度１８００℃／時間で行ったこと以外は実施例３と同じ方法で焼結磁石の表面改質を行った。（陽圧状態の確認についても実施例３と同じ。）その結果、焼結磁石の表面に形成された改質層の厚みは１．３μｍであった。
【００４０】
（比較例１）
処理室内の雰囲気形成を０．０００４ｍ３／分の流量で露点０℃の大気を処理室内に導入することで行ったこと以外は（容積１ｍ３あたりの酸素流量は０．０２２ｍ３／分で全体流量は０．１１２ｍ３／分。）実施例３と同じ方法で焼結磁石の表面改質を行った。その結果、焼結磁石の表面に形成された改質層の厚みは１．１μｍであった。なお陽圧状態の確認は、別途熱処理領域内に上記全体流量と同じ流量の不活性ガスを導入し、酸素濃度を確認したが、不活性ガス導入後５分以上経過しても酸素濃度は測定下限値に達せず、処理室内は陽圧でないことが確認された。
【００４１】
（比較例２）
処理室内の雰囲気形成を露点−４０℃の大気を処理室内に導入することで行ったこと以外は比較例１と同じ方法で焼結磁石の表面改質を行った。（陽圧状態の確認についても比較例１と同じ。）その結果、焼結磁石の表面に形成された改質層の厚みは１．２μｍであった。
【００４２】
（比較例３）
処理室内の雰囲気形成を０．０１５１ｍ３／分の流量で露点−４０℃の大気を処理室内に導入することで行ったこと以外は（容積１ｍ３あたりの酸素流量は０．８８２ｍ３／分で全体流量は４．４８２ｍ３／分。）比較例１と同じ方法で焼結磁石の表面改質を行った。陽圧状態の確認は、別途熱処理領域内に上記全体流量と同じ流量の不活性ガスを導入し、導入開始から５分後、酸素濃度が測定下限値以下であることを確認することによって、処理室内が陽圧であることを確認した。その結果、焼結磁石の表面に形成された改質層の厚みは１．５μｍであった。
【００４３】
（比較例４）
磁石体試験片２を用いたこと、処理室内の雰囲気形成を露点−４０℃の大気を処理室内に導入することで行ったこと、熱処理工程を４２０℃で２０分間行ったこと、１００℃までの降温を平均冷却速度４２０℃／時間で行ったこと以外は実施例１と同じ方法で焼結磁石の表面改質を行った。（陽圧状態の確認についても実施例１と同じ。）その結果、焼結磁石の表面に形成された改質層の厚みは１．６μｍであった。
【００４４】
（比較例５）
１００℃までの降温を平均冷却速度５３０℃／時間で行ったこと以外は比較例４と同じ方法で焼結磁石の表面改質を行った。（陽圧状態の確認についても比較例４と同じ。）その結果、焼結磁石の表面に形成された改質層の厚みは１．６μｍであった。
【００４５】
（比較例６）
処理室内の雰囲気形成を露点１５℃の大気（酸素分圧２００００Ｐａ，水蒸気分圧１７１１Ｐａ，酸素分圧／水蒸気分圧＝１１．７）を処理室内に導入することで行ったこと、１００℃までの降温を平均冷却速度７００℃／時間で行ったこと以外は実施例１と同じ方法で焼結磁石の表面改質を行った。（陽圧状態の確認についても実施例１と同じ。）その結果、焼結磁石の表面に形成された改質層の厚みは１．７μｍであった。
【００４６】
（参考例）
磁石体試験片１を洗浄後、表面改質を行わず磁石体試験片とした。
【００４７】
（耐食性評価）
実施例１〜１１、比較例１〜６それぞれにおいて表面改質を行った焼結磁石、および参考例の焼結磁石に対し、温度：６０℃×相対湿度：９０％の高温高湿条件下での耐食性試験を２４時間行い、試験後の表面発錆の有無を外観観察により調べた。試験に供した各２０個の磁石のうち表面発錆が認められた磁石の個数を表１に示す。
【００４８】
（接着強度評価）
接着剤に電気化学工業社製ハードロックG55（アクリル系）を用い，実施例１〜１１、比較例１〜６のそれぞれにおいて表面改質を行った焼結磁石、および参考例の焼結磁石を図６に示すように鉄治具に接着したのち、２ｍｍ／ｍｉｎの速度で打ち抜く方法により接着強度を調べた。接着厚みは約２０μｍであり、接着面積は約２ｃｍ２である。接着強度を表１に示す。
【００４９】
【表１】
2014063792.tif 000003
【００５０】
（まとめ）
耐食性評価結果から明らかなように、焼結磁石の表面改質によって付与された耐食性は、実施例１〜１１、比較例１、２、４、５、参考例の間で差異はなく、いずれにおいても優れたものであったが、比較例３、６はこれらに比べて耐食性に劣るものであった。比較例３は雰囲気ガスの導入流量が多すぎたために、処理室内に温度および雰囲気のばらつきが生じ、表面改質にばらつきが生じたことによるものと考えられ、比較例６は水蒸気分圧が高い雰囲気で熱処理を行ったことによるものと考えられる。また、接着強度評価結果から明らかなように、実施例１〜１１は表面改質を行っていない参考例と同等の接着強度を有しているが、比較例１、２、４〜６は接着強度が低下していた。接着強度試験後の接着面を観察したところ、実施例、参考例ではほぼ全体が接着剤の凝集破壊であったのに対し、比較例では一部磁石表面の素材破壊が見られ、実施例、参考例の磁石表面に対して比較例の磁石表面は脆くなっていることがわかった。実施例の接着強度試験結果が参考例のものと差がなかったのに対して、比較例の接着強度試験結果が劣っていた原因は、以下のような理由により、表面改質層（特に主層）の構造が実施例と比較例とで異なるためと考えられる。すなわち、実施例１〜１１の磁石は酸素流量が多い陽圧環境で熱処理を行っており、表面改質層の主層は、実施例１で説明した通り、α‐Ｆｅ内に非晶質のＲ酸化物が分散した構造を有している。このような表面改質層が形成されるしくみの詳細は不明であるが、本発明における表面改質反応は、酸素の磁石内部への拡散に伴う酸化反応であり、酸素によってＲ−Ｆｅ−Ｂ焼結磁石の主相は分解されて不均化する。この時、酸化性が高い陽圧環境で熱処理を行うことにより、酸素の磁石内部への拡散速度が速まり、比較的反応性が高いＲが優先的に酸化されることで、主相のＦｅ原子は酸化されにくくα―Ｆｅへと変化する。酸化されたＲはα―Ｆｅ内に取り残されたまま分散し、酸化による不均化反応が磁石内部に進行する。表面では酸化が促進され、α―Ｆｅが酸化するため、最表面にα‐Ｆｅ２Ｏ３(ヘマタイト)を主体とする酸化鉄層が析出する。この時、α―Ｆｅ内に存在したＲ酸化物はこれ以上酸化しないのでヘマタイトを主体とする酸化鉄層（最表層）下に濃縮され、磁石表面から順に、ヘマタイトを主体とする酸化鉄層、ＲとＦｅと酸素を含む非晶質層が形成されるものと推測される。また、冷却速度が早いことでその状態を保ったまま常温に達する。一方、比較例１、２のように酸素流量が少なく陽圧でない雰囲気下で熱処理を行った場合、酸素の内部への拡散速度が遅くなってα‐Ｆｅの酸化も進み、主層にはＲ酸化物とともにα−Ｆｅより脆いＦｅ酸化物も生成すると考えられ、主層全体が実施例の表面改質層より脆くなる。さらにこの場合、主層には多くの酸素が取り込まれることになり、内部応力が高まることによっても脆化すると考えられる。降温工程における冷却速度が遅い比較例４、５では、形成された主層の構造が降温工程で維持できず、Ｆｅの酸化が進んでしまったために主層が脆くなったものと考えられる。水蒸気分圧が１０００Ｐａを超える比較例６では、水蒸気による酸化に伴って発生した水素を磁石が吸蔵することにより、磁石表面が脆くなったものと考えられる。これらの理由により、比較例の磁石は、接着強度評価試験において磁石表面の素材破壊が起こり、接着強度が低下したものと考えられる。
【産業上の利用可能性】
【００５１】
本発明の製造方法によって製造される表面改質されたＲ−Ｆｅ−Ｂ系焼結磁石は、優れた耐食性が酸化熱処理によって付与されているとともに、優れた表面接着性を有しているので、例えば、自動車用ＥＰＳモータなどのＳＰＭモータとして使用されたり、ハイブリッド自動車や電気自動車の駆動モータとして使用されたり、空調機のコンプレッサーなどに組み込まれたりするＩＰＭモータでの使用に適したものである点において産業上の利用可能性を有する。
【図１】
2014063792.tif 000004
【図２】
2014063792.tif 000005
【図３】
2014063792.tif 000006
【図４】
2014063792.tif 000007
【図５】
2014063792.tif 000008
【図６】
2014063792.tif 000009